Dans le matériau d’électrode de blanc de Prusse décrit ci-dessus, une solution de ferrocyanure de sodium, un agent complexant et un sel de manganèse sont mélangés et chauffés, de sorte qu’un noyau cristallin de blanc de Prusse ayant moins de défauts de lacunes dans la suspension puisse être généré dans la suspension. Ensuite, la suspension est soumise à une réaction de vieillissement de sorte que le noyau cristallin de blanc de Prusse continue à croître lentement pour obtenir un noyau cristallin de blanc de Prusse ayant beaucoup moins de défauts de lacunes. Ensuite, la solution à filtrer est filtrée pour obtenir un premier résidu de filtration, dans lequel le premier résidu de filtration est un noyau cristallin de blanc de Prusse. Ensuite, de l’acétal cyclique, une solution de formaldéhyde et un initiateur sont ajoutés au premier résidu de filtration, et le mélange est broyé dans un broyeur à boulets de sorte que l’acétal cyclique, la solution de formaldéhyde et l’initiateur puissent être appliqués sur la surface du noyau cristallin de blanc de Prusse pour former un revêtement de polyacétal conducteur ayant une meilleure compacité et un meilleur degré de relâchement, de sorte que la densité après tassement, la capacité spécifique volumique et la densité d’énergie du matériau d’électrode de blanc de Prusse puissent être améliorées, améliorant ainsi la conductivité et les performances de cycle du matériau d’électrode positive de blanc de Prusse. Ensuite, le produit semi-fini de matériau d’électrode de blanc de Prusse est lavé à l’eau, de sorte que l’acétal cyclique, le formaldéhyde et l’initiateur résiduels sur la surface du matériau d’électrode positive de blanc de Prusse puissent être dissous dans l’eau. Ensuite, le produit semi-fini lavé du matériau d’électrode de blanc de Prusse est filtré pour éliminer l’acétal cyclique, le formaldéhyde et l’initiateur redondants afin d’obtenir un second résidu de filtration d’une grande pureté. Enfin, le second résidu de filtration est séché pour éliminer efficacement l’eau dans le second résidu de filtration afin d’obtenir un matériau d’électrode de blanc de Prusse d’une plus grande pureté, ce qui permet de résoudre efficacement le problème de la difficulté à contrôler la quantité de dopage, de manière à garantir l’obtention d’un matériau d’électrode de blanc de Prusse présentant une bonne conductivité et de bonnes performances de cycle. En outre, de l’acétal cyclique, une solution de formaldéhyde et un initiateur sont ajoutés au premier résidu de filtration et le mélange est broyé dans un broyeur à boulets. D’une part, le traitement de broyage dans un broyeur à boulets permet de mélanger efficacement le noyau cristallin de blanc de Prusse, l’acétal cyclique, la solution de formaldéhyde et l’initiateur de manière uniforme, de sorte que la surface du noyau cristallin de blanc de Prusse soit revêtue pour former une couche dense de revêtement de polyacétal conducteur. D’autre part, la taille de particule du matériau d’électrode de blanc de Prusse après le broyage dans un broyeur à boulets devient plus petite, ce qui aide à éliminer l’eau de cristallisation à l’intérieur du noyau cristallin de blanc de Prusse pour améliorer la conductivité du noyau cristallin de blanc de Prusse. D’autre part, un matériau d’électrode de blanc de Prusse ayant une taille de particule uniforme peut être obtenu après le broyage dans un broyeur à boulets, de sorte que le matériau d’électrode de blanc de Prusse préparé puisse être uniformément appliqué sur une feuille d’électrode, ce qui permet d’obtenir une batterie avec une densité d’énergie plus élevée, améliorant ainsi la conductivité et les performances de cycle de la batterie. En outre, dans le procédé décrit ci-dessus de préparation du matériau d’électrode de blanc de Prusse, étant donné que le polyacétal conducteur possède lui-même un certain pouvoir lubrifiant, lorsque le broyage dans un broyeur à boulets est réalisé, le polyacétal conducteur peut réduire efficacement la perte par frottement du noyau cristallin de blanc de Prusse pendant le broyage dans un broyeur à boulets, évitant ainsi efficacement la déformation du noyau cristallin de blanc de Prusse, de manière à garantir que le noyau cristallin de blanc de Prusse peut fournir un support de squelette supérieur pour le revêtement de polyacétal conducteur pendant le processus de broyage dans un broyeur à boulets, et garantir en outre que le matériau d’électrode de blanc de Prusse présente de meilleures performances de cycle.